(57)【要約】  【課題】  硬度と防眩性とを両立させた防眩性フィルムを提供すること、および表面に硬度と防眩性とを兼ね備えた防眩性光学素子を提供することを一の課題とする。  【解決手段】  透明基材層と、該透明基材層に積層された厚み１５〜５０μｍの防眩層とを備え、該防眩層が、バインダ樹脂中に平均粒子径１００ｎｍ以下の超微粒子と、防眩性粒子とを含有してなり、該超微粒子の含有量が、前記バインダ樹脂１００重量部に対して、３０〜２００重量部である防眩性フィルムによる。【選択図】          図１
2006267839.tif 000002
【特許請求の範囲】
【請求項１】
透明基材層と、該透明基材層に積層された厚み１５〜５０μｍの防眩層とを備え、該防眩層が、バインダ樹脂中に平均粒子径１００ｎｍ以下の超微粒子と、防眩性粒子とを含有してなり、該超微粒子の含有量が、前記バインダ樹脂１００重量部に対して、３０〜２００重量部であることを特徴とする防眩性フィルム。
【請求項２】
前記超微粒子が、平均粒子径１０〜６０ｎｍのシリカ粒子であることを特徴とする請求項１記載の防眩性フィルム。
【請求項３】
前記防眩性粒子の含有量が、前記バインダ樹脂１００重量部に対して、５〜５０重量部であることを特徴とする請求項１又は２に記載の防眩性フィルム。
【請求項４】
前記防眩性粒子が、平均粒子径１〜５μｍの架橋アクリル粒子であることを特徴とする請求項１〜３の何れか１項に記載の防眩性フィルム。
【請求項５】
前記防眩性粒子と前記バインダ樹脂との屈折率差が、０．０５以下であることを特徴とする請求項１〜４の何れか１項に記載の防眩性フィルム。
【請求項６】
前記防眩層の表面に、該防眩層よりも低屈折率である低屈折率層を積層してなることを特徴とする請求項１〜５の何れか１項に記載の防眩性フィルム。
【請求項７】
前記請求項１〜６の何れか１項に記載の防眩性フィルムと、光学素子とが積層されてなることを特徴とする防眩性光学素子。
【発明の詳細な説明】
【技術分野】
【０００１】
本発明は、防眩性フィルムおよび防眩性光学素子に関し、特に、液晶ディスプレイ（ＬＣＤ）、エレクトロルミネッセンス（ＥＬ）表示装置等の各種画像表示装置に好適に使用することができる防眩性フィルムおよび防眩性光学素子に関する。
【背景技術】
【０００２】
各種ディスプレイの一つとして液晶ディスプレイが挙げられるが、該液晶ディスプレイにおいて、例えば高視野角化、高精細化といった表示デバイスとしての見やすさを追求していくと、液晶ディスプレイ表面における表面反射による画像コントラストの低下が無視できないものとなる。
【０００３】
そこで、液晶ディスプレイ表面に配置される偏光板としては、その表面に防眩処理が施されたものが一般的となっている。
防眩処理とは、表面において反射した像の輪郭をぼかすことによって反射像の視認性を低下させ、ディスプレイ上への反射像の写り込みを低減するものである。
【０００４】
従来、このような防眩処理としては、平滑な表面に、サンドブラスト、エンボスロール、化学エッチング等の適宜な方式による粗面化処理を施して、表面に微細凹凸構造を付与する方法、金型による転写方式等にて微細凹凸構造を付与した材料を作成する方法、粒子を分散含有する樹脂層を形成することによって表面に微細凹凸を形成する方法などが知られており、表面の凹凸構造によって可視光領域の反射光を散乱させるような設計が行なわれている。
特に、粒子を分散含有する樹脂層を形成する方法によれば、簡便に表面に微細凹凸を形成できるという利点がある。
【０００５】
ところで、ＬＣＤやＥＬ表示装置等の各種画像表示装置においては、表面の傷つきを防止する必要があるため、従来からガラスやプラスチックからなるカバープレートが表面に貼付されていた。しかし、カバープレートを装着すると重量の面で不利となるため、次第に表示装置の最外層フィルム表面にハードコート処理する方法が採用されるようになっている。
ハードコート処理としては、例えば、下記特許文献１に記載の如くプラスチック基材フィルム上に厚み３〜３０μｍのハードコートフィルムを形成する方法が知られており、これによって鉛筆硬度４Ｈ〜８Ｈを達成できることが報告されている。
【０００６】
しかしながら、単にハードコート層の厚みを増加させて硬度を高めようとすると、上記のように表面に防眩性を付与すべく樹脂層に粒子を分散含有させた場合に、該粒子が樹脂層に埋没したり、或いは凝集したりし、所望の防眩性を得ることが困難になるという問題があった。
【０００７】
一方、下記特許文献２に記載のように、高屈折率無機超微粒子を含有するバインダ樹脂と防眩性粒子からなる防眩性反射防止フィルムも報告されている（特許文献２）。
しかしながら、該防眩性反射防止フィルムにおいても、硬度４Ｈのような高硬度と十分な防眩性との両立を図ることはできず、しかも、屈折率の高いバインダ樹脂を使用しているために反射色の色づきがきついという問題があった。
【０００８】
さらに、下記特許文献３には、バインダ樹脂中に粒径３〜８μｍの樹脂ビーズを添加するとともに、該樹脂ビーズの沈降を防止するべく０．１〜０．２５μｍのシリカビーズを添加してなる防眩層を備えた防眩性フィルムが開示されている。
しかしながら、該特許文献３記載の方法では、防眩層の厚みが薄いために該防眩層によって十分な高硬度を達成できないという問題がある。
【特許文献１】特開２０００−３２６４４７号公報
【特許文献２】特開２００１−１００００４号公報
【特許文献３】特開平６−１８７０６号公報
【発明の開示】
【発明が解決しようとする課題】
【０００９】
本発明は、上述のような従来技術の問題点に鑑みてなされたものであり、硬度と防眩性とを両立させた防眩性フィルムを提供すること、および表面に硬度と防眩性とを兼ね備えた防眩性光学素子を提供することを一の課題とする。
【課題を解決するための手段】
【００１０】
前記課題を解決すべく、本発明に係る防眩性フィルムは、透明基材層と、該透明基材層に積層された厚み１５〜５０μｍの防眩層とを備え、該防眩層が、バインダ樹脂中に平均粒子径１００ｎｍ以下の超微粒子と、防眩性粒子とを含有してなり、該超微粒子の含有量が、前記バインダ樹脂１００重量部に対して、３０〜２００重量部であることを特徴とする。
【００１１】
本発明に係る防眩性フィルムによれば、１５〜５０μｍという従来よりも厚みのある防眩層を備えたことにより、例えば鉛筆硬度が４Ｈ以上であるような、高い表面硬度の達成が可能となる。また、該防眩層は、バインダ樹脂中に、防眩性粒子と超微粒子とを含有してなり、しかも超微粒子の含有量をバインダ樹脂１００重量部に対して３０〜２００重量部としたことにより、防眩層の厚みを増したにもかかわらず、バインダ樹脂に添加された防眩性粒子の沈降が遅くなり、しかも該防眩性粒子の凝集が防止されることとなって防眩層の表面に該防眩性粒子による微細凹凸構造が形成され易くなり、所望の防眩性を得ることが可能となる。
【００１２】
尚、本発明における超微粒子の平均粒子径は、透過型電子顕微鏡（ＴＥＭ）による観察により任意の１００個の粒子について最大となる径を測定し、平均することによって求めたものである。
【００１３】
前記超微粒子は、好ましくは平均粒子径１０〜６０ｎｍのシリカ粒子である。
超微粒子が、平均粒子径１０〜６０ｎｍのシリカ粒子であれば、視認性を低下させることなく防眩性粒子の沈降を遅らせ且つ凝集を防止することができる。
【００１４】
前記防眩性粒子の含有量は、好ましくは前記バインダ樹脂１００重量部に対して、５〜５０重量部である。防眩性粒子の含有量をこのような範囲とすることにより、より一層防眩性に優れたものとなる。
【００１５】
前記防眩性粒子は、好ましくは平均粒子径１〜５μｍの架橋アクリル粒子である。防眩性粒子が、平均粒子径１〜５μｍのアクリル粒子であれば、防眩層を形成する際に、防眩層塗布液中で粒子が沈降しにくく、表面に凹凸を形成しやすくなり、防眩性の付与が容易になるという効果がある。
【００１６】
尚、本発明における防眩性粒子の平均粒子径は、コールターカウンター法により測定したものである。
【００１７】
前記防眩性粒子と前記バインダ樹脂との屈折率差は、好ましくは０．０５以下とする。防眩性粒子とバインダ樹脂との屈折率差を０．０５以下とすることにより、画像コントラストの低下を防止することができる。
【００１８】
さらに、本発明の防眩性フィルムは、上記防眩層の表面に、さらに、該防眩性フィルムよりも低屈折率である低屈折率層を積層してなるものである。
斯かる構成の防眩性フィルムによれば、光の干渉作用を利用し、入射光と反射光の逆転した位相を互いに打ち消し合わせることで、反射防止機能を発現させるという効果がある。
【００１９】
また、本発明の防眩性光学素子は、上記の何れかの防眩性フィルムと、光学素子とが積層されてなるものである。
【発明の効果】
【００２０】
以上のように、本発明に係る防眩性フィルムは、極めて高い表面硬度と優れた防眩性とを兼ね備えた防眩性フィルムとなる。また、本発明に係る防眩性光学素子によれば、極めて高い表面硬度と優れた防眩性とを兼ね備えた光学素子となる。
【発明を実施するための最良の形態】
【００２１】
以下、本発明の実施形態の一例について、図面を参照しつつ説明する。
図１は、本発明の防眩性フィルムの一態様を示した概略断面図である。防眩性フィルムＡは、透明基材層１の上に、防眩層２および低屈折率層３が、この順で積層されたものである。
【００２２】
透明基材層１としては、可視光の光線透過率が高く、透明性に優れる材料であれば特に制限されることなく、種々の公知の材料を使用することができる。該透明基材層１の可視光の透過率は９０％以上であることが好ましく、ヘイズ値は１％以下であることが好ましい。斯かる特性を有する材料としては、例えば、ポリエチレンテレフタレート、ポリエチレンナフタレート等のポリエステル系ポリマー、ジアセチルセルロース、トリアセチルセルロース等のセルロース系ポリマー、ポリカーボネート系ポリマー、ポリメチルメタクリレート等のアクリル系ポリマー等の透明ポリマーからなるフィルムが挙げられる。また、ポリスチレン、アクリロニトリル・スチレン共重合体等のスチレンポリマー、ポリエチレン、ポリプロピレン、環状ないしノルボルネン構造を有するポリオレフィン、エチレン・プロピレン共重合体等のオレフィン系ポリマー、塩化ビニル系ポリマー、ナイロンや芳香族ポリアミド等のアミド系ポリマー等の透明ポリマーからなるフィルムも挙げられる。さらに、イミド系ポリマー、スルホン系ポリマー、ポリエーテルスルホン系ポリマー、ポリエーテルエーテルケトン系ポリマー、ポリフェニレンスルフィド系ポリマー、ビニルアルコール系ポリマー、塩化ビニリデン系ポリマー、ビニルブチラール系ポリマー、アリレート系ポリマー、ポリオキシメチレン系ポリマー、エポキシ系ポリマー及びこれらポリマーのブレンド物の透明ポリマーからなるフィルムを使用することもできる。これらの透明ポリマーからなるフィルムのうち、特に、光学的な複屈折の少ないものを好適に使用できる。光学的な複屈折の少ないものとしては、例えば、トリアセチルセルロース、ポリカーボネート−ボネート、環状ないしノルボルネン構造を有するポリオレフィン又はアクリル系ポリマーからなるフィルム等が挙げられる。
【００２３】
また、後述するように、該透明基材層１を偏光板の保護フィルムとして兼用させる場合には、該透明基材層１はトリアセチルセルロース等のセルロース系ポリマー、ポリカーボネート系ポリマー、アクリル系ポリマー、又は環状ないしノルボルネン構造を有するポリオレフィンを用いることが好ましい。
【００２４】
透明基材層１の厚みは適宜に決定しうるが、強度、取扱い性などの作業性、薄層性などの観点から、一般には１０〜５００μｍ程度とし、特に２０〜３００μｍが好ましく、３０〜２００μｍがより好ましい。
【００２５】
透明基材層１の屈折率は特に制限されず、通常１．３０〜１．８０程度とし、特に１．４０〜１．７０が好ましい。
【００２６】
防眩層２は、バインダ樹脂２１中に防眩性粒子２２および超微粒子（図示せず）を含有してなる。
バインダ樹脂２１の材料としては、防眩層２の形成後の皮膜として十分な強度を持ち、透明性のあるものであれば、各種樹脂材料を特に制限されることなく使用することができる。斯かる樹脂材料としては、熱硬化型樹脂、熱可塑型樹脂、紫外線硬化型樹脂、電子線硬化型樹脂、二液混合型樹脂などが挙げられるが、これらの中でも、紫外線照射による硬化処理といった簡単な加工操作にて効率よく防眩層２を形成することができる紫外線硬化型樹脂が好適である。該紫外線硬化型樹脂としては、紫外線硬化型のモノマー、オリゴマー、ポリマー等が含まれてなる、ポリエステル系、アクリル系、ウレタン系、アミド系、シリコーン系、エポキシ系等の各種のものが挙げられる。中でも、紫外線重合性の官能基を有するもの、とりわけ当該官能基を２個以上、特に３〜６個有するアクリル系のモノマーやオリゴマー成分を含むものが好ましい。
尚、紫外線硬化型樹脂には、適宜、紫外線重合開始剤が配合される。
【００２７】
防眩層２に含有させる防眩性粒子２２は、該粒子２２をバインダ樹脂２１中に添加することによって防眩層２の表面に微細な凹凸構造を形成し、これによって防眩性を発揮し得るものであればよい。該防眩性粒子２２としては、例えばポリメチルメタクリレート（ＰＭＭＡ）ポリウレタン、ポリスチレン、メラミン樹脂等の各種ポリマーからなる架橋又は未架橋の有機系粒子、ガラス、シリカ、アルミナ、酸化カルシウム、チタニア、酸化ジルコニウム、酸化亜鉛等の無機系粒子、酸化錫、酸化インジウム、酸化カドミウム、酸化アンチモン又はこれらの複合物等の導電性無機系粒子などを使用することができる。
【００２８】
防眩性粒子２２は、平均粒子径が０．０１〜１５μｍのものを好適に使用できるが、防眩性の発現という観点から、平均粒子径が０．１〜１０μｍであるものを用いることが好ましく、１〜５μｍであることがより好ましい。また、該防眩性粒子の配合量は、バインダー樹脂１００重量部に対して５〜５０重量部が好ましい。
さらに、該防眩性粒子２２の屈折率は、視認性の観点から１．４０〜１．７０が好ましく、１．４５〜１．６０がより好ましく、１．４８〜１．５４が特に好ましい。
【００２９】
一方、防眩層２に含有させる超微粒子としては、平均粒子径が１００ｎｍ以下の粒子であればよく、例えばチタニア、アルミナ、酸化インジウム、酸化亜鉛、酸化錫、シリカ、酸化アンチモン及び酸化ジルコニウムから選ばれる少なくとも一つからなる粒子を使用することができ、特にシリカを好適に使用することができる。また、該超微粒子の好ましい平均粒子径は、１０〜６０ｎｍである。超微粒子として、平均粒子径が１０〜６０ｎｍであるシリカ粒子を使用することにより、防眩性粒子の分散性を向上させ、且つ粒子の沈降を防いで防眩性を発現させるとともに、形成される防眩層の透明性を低下させないという優れた効果がある。
【００３０】
また、該超微粒子の配合量は、樹脂１００重量部に対して３０〜２００重量部とするが、４０〜１５０重量部とすることが好ましい。
さらに、該防眩性粒子の屈折率は、視認性の観点から１．４０〜１．７０が好ましく、１．４５〜１．６０がより好ましく、１．４８〜１．５４が特に好ましい。
【００３１】
透明基材層１に防眩層２を形成する方法としては、防眩層を形成するための材料（防眩層形成材料ともいう）を調製し、該防眩層形成材料を前記透明基材層１の少なくとも一方の面に塗工し、塗布膜を形成し、さらに塗布膜を硬化させる方法を採用することができる。
前記塗工方法としては、公知のダイコート法、スピンコート法、スプレーコート法、グラビアコート法、ロールコート法、バーコート法、ドクターブレード法、刷塗り法などの各種塗工法を採用することができる。
【００３２】
前記防眩層形成材料は、バインダー樹脂、超微粒子および防眩性粒子を、必要に応じて希釈溶媒とともに混合することにより調製することができる。
希釈溶媒としては、特に限定されず、種々のものを採用することができる。具体的には、ジブチルエーテル、ジメトキシメタン、ジメトキシエタン、ジエトキシエタン、プロピレンオキシド、１，４−ジオキサン、１，３−ジオキソラン、１，３，５−トリオキサン、テトラヒドロフラン、アセトン、メチルエチルケトン、ジエチルケトン、ジプロピルケトン、ジイソブチルケトン、メチルイソブチルケトン、２−オクタノン、２−ペンタノン、２−ヘキサノン、２−ヘプタノン、３−ペンタノン、３−ヘプタノン、４−ヘプタノン、シクロペンタノン、シクロヘキサノン、メチルシクロヘキサノン、蟻酸エチル、蟻酸プロピル、蟻酸ｎ−ペンチル、酢酸メチル、酢酸エチル、酢酸プロピル、酢酸ブチル、酢酸ペンチル、プロピオン酸メチル、プロピオン酸エチル、アセチルアセトン、ジアセトンアルコール、アセト酢酸メチル、アセト酢酸エチル、トルエン、キシレン、メタノール、エタノール、１−プロパノール、２−プロパノール、１−ブタノール、２−ブタノール、１−ペンタノール、２−メチル−２−ブタノール、シクロヘキサノール等を例示することができ、これらは、１種単独で、又は２種以上組み合わせて用いることができる。
【００３３】
尚、防眩層２の形成には、レベリング剤、帯電防止剤等の各種添加剤を適宜使用することができる。
【００３４】
防眩層２の厚みは１５〜５０μｍとすることによって高い表面硬度を達成できるが、さらに、防眩層を構成するバインダー樹脂の硬化収縮による防眩性フィルムのカールを抑制するという観点から、１５〜３０μｍとすることが好ましい。
【００３５】
また、防眩層２の防眩性をさらに高めるため、該防眩層２の表面を、例えば、サンドブラスト、エンボスロール、化学エッチング等の方法や、金型による転写方法等の適宜な方式にて粗面化処理し、表面の微細凹凸構造をより一層強調してもよい。
【００３６】
防眩層２の表面に積層する低屈折率層３は、防眩層２よりも屈折率の低いものであれば特に限定されない。低屈折率層３を形成する材料としては、例えば、紫外線硬化型アクリル樹脂等の樹脂系材料、樹脂中にコロイダルシリカ等の無機微粒子を分散させたハイブリッド系材料、テトラエトキシシランやチタンテトラエトキシド等の金属アルコキシド等の金属アルコキシドを用いたゾル−ゲル系材料等が挙げられる。また、上記材料に、表面の防汚染性を付与すべくフッ素基を含有させたものを使用することもできる。さらに、耐擦傷性を付与する観点からは、無機成分含有量が多い材料が好ましく、特にシロキサンオリゴマーおよびフルオロアルキル基を有するシランカップリング剤を含有するゾル−ゲル系材料が好ましい。
【００３７】
低屈折率層３の厚みは特に制限されず、通常０．０５〜０．３μｍとし、特に０．１〜０．３μｍとすることが好ましい。反射率低減の観点からは、厚み（ｎｍ）と屈折率との積が、１４０ｎｍとなるように設定することが好ましい。
【００３８】
また、好適な反射防止効果を得るという観点からは、低屈折率層３の屈折率は低い方が好ましいが、あまり低すぎると反射光に色が着くため好ましくない。従って、反射防止と、着色防止とを考慮すれば、該低屈折率層３の屈折率は、１．３０〜１．５０であることが好ましく、特に反射防止効果に重点をおいた場合には、１．３０〜１．４５であることがより好ましい。
【００３９】
防眩層２の表面に低屈折率層３を積層する際、該防眩層２の表面を、放電処理および／又は放射線照射処理することによって表面を改質した後、その改質された表面に低屈折率層３を積層してもよい。放電処理としては、コロナ放電処理やプラズマ処理を挙げることができ、放射線照射処理としては、紫外線照射処理、電子線照射処理などが挙げられる。中でも、コロナ放電処理および／または紫外線照射処理が好ましい。
これらの表面改質処理を行なうことにより、防眩層２と低屈折率層３との界面において、該防眩層２と該低屈折率層３との密着性を高め、耐薬品性を向上させることができる。
【００４０】
低屈折率層３は、適宜な方法で形成することができる。例えば、上記のような放電処理および／又は放射線照射処理を施した防眩層２の表面に、低屈折率層３の形成材料を含む溶液を、ドクターブレード法、グラビアロールコーター法、ディッピング法、スピンコート法、刷毛塗り法、フレキソ印刷法、ダイコーター法等の適宜な方式で塗布した後、乾燥、硬化させることにより、低屈折率層１２を形成することができる。低屈折率層３を形成する際の乾燥および硬化の温度は特に制限されず、通常６０〜１５０℃、好ましくは７０〜１３０℃において、通常１００時間以下、好ましくは０．５〜１０時間保持することが好ましい。尚、乾燥および硬化の際の温度は、上記範囲に制限されず、適宜調整できるのはもとよりである。
加熱手段としては、ホットプレート、オーブン、ベルト炉などによる方法を適宜に採用し得る。
【００４１】
尚、前記実施形態では、透明基材層の上に直接防眩層が積層された防眩性フィルムについて説明したが、本発明はこれに限定されず、透明基材層と防眩層との間に他の層が存在していても良い。
また、前記実施形態では、防眩層の表面に低屈折率層を積層することによって反射防止効果をも奏する防眩性フィルムについて説明したが、本発明はこれに限定されず、該低屈折率層を積層しなくともよい。
【００４２】
次に、本発明に係る防眩性光学素子の実施形態について説明する。
図２は、本発明に係る防眩性光学素子の一実施形態を示した概略断面図である。図２に示したように、本実施形態の防眩性光学素子Ｃは、防眩性フィルムＡと、該防眩性フィルムＡの透明基材層１に接着された光学素子Ｂとを備えてなるものである。
【００４３】
該光学素子Ｂとしては、例えば、液晶表示装置等において使用される偏光子が挙げられる。偏光子の具体例としては、例えば、ポリビニルアルコール系フィルム、部分ホルマール化ポリビニルアルコール系フィルム、エチレン・酢酸ビニル共重合体系部分ケン化フィルムなどの親水性高分子フィルムに、ヨウ素や二色性染料などの二色性物質を吸着させて一軸延伸したもの、ポリビニルアルコールの脱水処理物やポリ塩化ビニルの脱塩酸処理物などのポリエン系配向フィルムなどが挙げられる。これらの中でもポリビニルアルコール系フィルムとヨウ素などの二色性物質からなる偏光子が好適である。
これらの偏光子の厚みは特に制限されないが、一般的に、５〜８０μｍが好ましい。
【００４４】
ポリビニルアルコール系フィルムをヨウ素で染色し一軸延伸した偏光子は、例えば、ポリビニルアルコールをヨウ素の水溶液に浸漬することによって染色し、元の長さの３〜７倍に延伸することにより作製することができる。また、必要に応じてホウ酸やヨウ化カリウムなどの水溶液に浸漬することもできる。さらに、必要に応じて染色の前にポリビニルアルコール系フィルムを水に浸漬して水洗してもよい。ポリビニルアルコール系フィルムを水洗することでポリビニルアルコール系フィルム表面の汚れやブロッキング剤を洗浄できるほか、ポリビニルアルコール系フィルムを膨潤させることで染色ムラなどの不均一を防止する効果もある。
延伸は、ヨウ素で染色した後に行っても良いし、染色しながら延伸しても良いし、また、延伸してからヨウ素で染色しても良い。さらに、ホウ酸やヨウ化カリウムなどの水溶液中や、水浴中でも延伸することができる。
【００４５】
図２および図３に示すように、本実施形態における光学素子Ｂは、偏光子４の片側または両側に透明保護フィルム５が設けられ、偏光板として構成されたものである。透明保護フィルム５は、透明性、機械的強度、熱安定性、水分遮蔽性に優れるものが好ましく、さらに、位相差等の光学的異方性が少ない等方性のものが好ましい。該透明保護フィルム５としては、上述した透明基材層１と同様の材料からなるものを使用できる。該透明保護フィルム５は、偏光子４の表裏で同じポリマー材料からなる透明保護フィルムを用いてもよく、異なるポリマー材料等からなる透明保護フィルムを用いてもよい。とりわけ、該透明保護フィルムを形成するポリマーとしては、トリアセチルセルロースが最適である。
【００４６】
また、前記防眩性フィルムＡを偏光子４の片側又は両側に設ける場合、図３に示す如く、防眩性フィルムＡの透明基材層１が、偏光子４の透明保護フィルムを兼ねたものであってもよい。
【００４７】
透明保護フィルム５の厚みは特に制限されないが、通常は１０〜３００μｍとする。
【００４８】
さらに、透明保護フィルム５の偏光子４を接着させない面には、ハードコート層を付加したり、スティッキング防止を目的とした処理を施してもよい。ハードコート層は偏光板表面の傷付き防止などを目的に施されるものであり、例えば、アクリル系、シリコン系などの適宜な紫外線硬化型樹脂による硬度、滑り特性等に優れる硬化皮膜を、透明保護フィルムの表面に付加する方式などにて形成することができる。また、スティッキング防止処理は、隣接する層との密着防止を目的として施されるものである。
尚、ハードコート層の形成や、スティッキング防止処理は、透明保護フィルムそのものに設けることができるほか、別体の光学層として別途設けることもできる。
【００４９】
さらに、偏光板の層間、即ち、偏光子４と透明保護フィルム５との間に、例えばハードコート層、プライマー層、接着剤層、粘着剤層、帯電防止層、導電層、ガスバリヤー層、水蒸気遮断層、水分遮断層等を挿入してもよく、又は偏光板表面に積層してもよい。
また、偏光板の各層を作成する段階では、例えば、導電性粒子、帯電防止剤、各種微粒子、可塑剤等を各層の形成材料に添加、混合することにより、適宜改良を行なっても良い。
【実施例】
【００５０】
以下に、実施例によって本発明をさらに具体的に説明するが、本発明はこれらの実施例によって何ら限定されるものではない。尚、各例中において、部および％は重量基準である。
【００５１】
（実施例１）
アクリルウレタン系樹脂１００部に対し、平均粒子径２０ｎｍのシリカ超微粒子３５部、平均粒子径３μｍの架橋アクリル粒子（綜研化学社製、ＭＸ３００）１８部、重合開始剤６．０部、酢酸ブチル７０部、トルエン７７部を加え、超音波洗浄機（エスエヌティ社製、ＵＳ−２）にて１分間攪拌し、防眩層塗布液を作成した。
作成した防眩性塗布液を８０μｍの厚さのトリアセチルセルロースフィルム（透明基材層）にバーコーターを用いて塗布し、９０℃で３分間乾燥した後、メタルハライドランプを用いて照射量３００ｍｊ／ｃｍ2の紫外線を照射して塗布層を硬化させ、厚さ２０μｍの防眩層を備えた防眩性フィルムを作成した。
【００５２】
（実施例２）
アクリルウレタン系樹脂１００部に対し、平均粒子径２０ｎｍのシリカ超微粒子６７部、平均粒子径３μｍの架橋アクリル粒子（綜研化学社製、ＭＸ３００）２５部、重合開始剤８．３部、酢酸ブチル９２部、トルエン６８部を加え、超音波にて攪拌し、防眩層塗布液を作成した。さらに、前記実施例１と同様の手順にて防眩性フィルムを作成した。
【００５３】
（実施例３）
アクリルウレタン系樹脂１００部に対し、平均粒子径２０ｎｍのシリカ超微粒子１５０部、平均粒子径３μｍの架橋アクリル粒子（綜研化学社製、ＭＸ３００）３８部、重合開始剤１２．５部、酢酸ブチル１４８部、トルエン７３部を加え、超音波にて攪拌し、防眩層塗布液を作成した。さらに、前記実施例１と同様の手順にて防眩性フィルムを作成した。
【００５４】
（比較例１）
アクリルウレタン系樹脂１００部に対し、平均粒子径３μｍの架橋アクリル粒子（綜研化学社製、ＭＸ３００）１５部、重合開始剤５部、酢酸ブチル３７部、トルエン９８部を加え、超音波にて攪拌し、防眩層塗布液を作成した。さらに、前記実施例１と同様の手順にて防眩性フィルムを作成した。
【００５５】
（比較例２）
アクリルウレタン系樹脂１００部に対し、平均粒子径２０ｎｍのシリカ超微粒子１１部、平均粒子径３μｍの架橋アクリル粒子（綜研化学社製、ＭＸ３００）１７部、重合開始剤５．６部、酢酸ブチル５０部、トルエン８０部を加え、超音波にて攪拌し、防眩層塗布液を作成した。さらに、前記実施例１と同様の手順にて防眩性フィルムを作成した。
【００５６】
（比較例３）
アクリルウレタン系樹脂１００部に対し、平均粒子径２０ｎｍのシリカ超微粒子２５部、平均粒子径３μｍの架橋アクリル粒子（綜研化学社製、ＭＸ３００）１９部、重合開始剤６．３部、酢酸ブチル５５部、トルエン９５部を加え、超音波にて攪拌し、防眩層塗布液を作成した。さらに、前記実施例１と同様の手順にて防眩性フィルムを作成した。
【００５７】
（比較例４）
防眩層の厚さを１０μｍとする以外は実施例１と同様にして防眩性フィルムを作成した。
【００５８】
実施例および比較例の防眩性フィルムの構成を、下記表１に示す。
【表１】
2006267839.tif 000003
【００５９】
上記の実施例および比較例で得られたフィルムについて、以下の評価を行なった。結果を表２に示す。
【００６０】
（防眩性評価方法）
上記防眩性フィルムの防眩層が形成されていない面に、黒色のアクリル板（厚み２．０ｍｍ）を粘着剤にて貼り合わせ、裏面の反射をなくす。そして、防眩性フィルム側に発光している蛍光灯の光を直接反射させ、サンプル表面に写り込んだ蛍光灯の像に基づき、下記の判定基準により目視にて判定した。
判定基準：
○・・・蛍光灯の像が全く判らない。
×・・・蛍光灯の像が視認できる。
【００６１】
（凝集評価方法）
上記防眩性フィルムの断面を光学顕微鏡にて観察することにより、凝集の有無を確認した。
判断基準：
○・・・粒子が概ね分散している。
×・・・粒子の偏りが大きく、分散状態が悪い。
【００６２】
（表面粗さ測定方法）
上記防眩性フィルムの防眩層が形成されていない面に、ガラス板（ＭＡＴＳＵＮＡＭＩ製、厚み１．３ｍｍ）を接着剤にて張り合わせる。そして、防眩性フィルムの表面を、高精度微細形状測定器（小坂研究所製、サーフコーダＥＴ４００）を用いて測定し、ＪＩＳ  Ｂ  ０６０１−１９９４に規定されたＲａ（輪郭曲線の算術平均高さ）及びＳｍ（輪郭曲線要素の平均長さ）を求めた。
【００６３】
（鉛筆硬度測定方法）
上記防眩性フィルムにつき、ＪＩＳ  Ｋ  ５４００に規定された鉛筆硬度試験に準じて表面硬度を測定した。
【００６４】
【表２】
2006267839.tif 000004
【００６５】
表２に示す如く、実施例の防眩性フィルムは、高硬度と防眩性とを兼ね備えたものであることがわかる。
【図面の簡単な説明】
【００６６】
【図１】本発明に係る防眩性フィルムの一実施形態を示した概略断面図。
【図２】本発明に係る防眩性光学素子の一実施形態を示した概略断面図。
【図３】本発明に係る防眩性光学素子の他の実施形態を示した概略断面図。
【符号の説明】
【００６７】
Ａ      防眩性フィルム
Ｂ      光学素子（偏光板）
Ｃ      防眩性光学素子（防眩性偏光板）
１      透明基材層
２      防眩層
３      低屈折率層
４      偏光子
５      透明保護フィルム
２１    バインダ樹脂
２２    防眩性粒子
【図１】
2006267839.tif 000005
【図２】
2006267839.tif 000006
【図３】
2006267839.tif 000007